Brevet FR2600661A1 — publié le 19871231

COMPOSITIONS CRCGANOPOLYSILOXANES POLYADDITION POUR L'ENDUCTION DE MATERIAUX SOUPLES La présente invention concerne des compositions organopolysiloxanes réticulables-en-couches minces par réaction d'hydrosi-lylation pourl"enduction. de- matériaux souples tels que des fi-bes-textiles, du papier, du carton, des matières plastiques,. des feuilIes métalliques et similaires, notanent pour rendre-ces matériaux a4ti-adhérents-à l'égard de matières colIantes. Les compositions-du type ci-dessus sont.connues depuis longtemps dans l'industrie des silicones et sont décrites en particulier dans de nombreux brevets et demandes de brevets. Ces compositions se divisent en trois grandes familles, les compositions sans solvant, les compositions en solution dans- un.solvant 15 organique compatible avec les silicones, les compositions en.émulsion aqueuse. Ces trois familles de compositions comportent des systnes analogues de réticulation à savoir: - au moins un-.organopolysiloxane contenant par molécule:au moins deux groupes vinyle liés chacun à un atome de;silicium déhnommés par la suitegroupe SiVi-, - au moins. unorganohydrogénopolysiloxane- contenant par. molécule au. moins troi. atomes- d' hydrogène liés chacun-.à un- atome-de silicium dénonmmnés parla suite wgroupe SiE", 25. - une quantité catalytiquement-efficace-.dl.ncomposé d!n.mirétai..du groupe du.-pl4tine catalysant la réaction d!'hydrDsi-lylation. Ces compositions avant emploi se- présentent généralement en-.au moinsdeux - emballages ou.. deux composants,.le-:premier composant contenant en-.principe 1'organopolysiloxane à groupe SiVietzle catalyseur d'hydrosilylation, le deuxième::composaat contenant l'organohydrogéno. polysiloxane-, les deux composants étant mélangés extemporanément lors de l ' emploi. Dans les compositions-en.émulsion -aqueuse, ou e-'solution dans. un-solvant:organique il est--bien connu que l'eau ou le- solvant organique 35 joue, à température ambiante, un rôle d'inhibiteur du catalyseur au platine, qui disparaît lors de l'évaporation de l'eau ou du solvant au moment du traitement de réticulation. Cette action inhibitrice permet d'inhiber la formation d'un gel à température ambiante au moment de l'emploi lors du mélange des deux composantes, les utilisateurs ayant 05 besoin, après mélange des deux composantes, de l'existence d'un "pot life" ou durée de vie de bain suffisant au moins égale à plusieurs heures, voir plusieurs jours. Les compositions sans solvant comportent en outre nécessairement un quatrième constituant dénommé généralement inhibiteur 10 du catalyseur d'hydrosilylation ajouté à l'une des deux composantes des compositions en une quantité efficace pour inhiber la formation immédiate d'un gel à température ambiante lors du mélange extemporané des deux composantes et de l'enduction des supports mais en une quantité insuffisante pour empêcher la réaction d'hydrosilylation lors du traitement de réticulation. Un tel inhibiteur peut être éventuellement utilisé dans les compositions en émulsion aqueuse ou en milieu solvant. Le traitement de réticulation implique nécessairement d'une part l'évaporation de l'eau ou du solvant organique pour les compositions en émulsion aqueuse ou en solution et d'autre part une réticulation rapide 20 et complète de la composition sur son support par réaction d'hydrosilylation. Ce traitement de réticulation implique donc un apport d'énergie qui, pour les compositions en émulsion et en solution nécessite un traitement thermique à 80-150 C, combiné éventuellement à un traitement 25 spécifique aux rayons ultra-violet, infra-rouges, rayonnement ionisant, effet corona, faisceau d'électrons, etc..... Comme brevets illustrant les compositions en solution dans un solvant organique on peut citer en particulier les brevets américains US-A-3 328 482, US-A-3 527 659, US-A-3 814 731 et le brevet britannique 30 GB-A-1 240 520. Comme brevets illustrant les compositions en émulsion aqueuse on peut citer les brevets américains US-A-3 445 420, US-A-3 527 659 et US-A-3 900 617. Comme brevets illustrant les compositions sans solvant on peut 35 citer les brevets britanniques GB-A-1 041 082, GB-A-1 374 792 et les brevets américains US-A-4 043 977 et US-A-4 184 006. Par ailleurs les organovinylcyclopolysiloxanes, et en particulier les méthylvinylcyclopolysiloxanes sont utilisés et connus depuis longtemps pour solubiliser les composés du platine dans les compositions organopolysiloxanes et ralentir l'activité du catalyseur à température ambiante lors de la réaction d'hydrosilylation. On peut en particulier citer le brevet français FR-A-1 313 846 et son addition 88 676 pour l'halogénure platineux, le brevet américain US-A-3 419 593 pour l'acide chloroplatinique, les brevets US-A-3 715 334, 10 3 775 452 et 3 814 730 pour un composé du platine contenant moins d'un atome-gramme d'halogène pour un atome-gramme de platine. En outre dans le brevet français FR-A-2 232 575 et la demande européenne EP-A-146 422 on suggère la possibilité d'utiliser dans les compositions comme organovinylcyclopolysiloxanes essentiellement le 15 tétramère vinylé tétraméthyl-l,3,5,7 tétravinyl-l,3,5,7 cyclotétrasiloxane. Toutefois, à la connaissance de la demanderesse aucun document ne décrit ni ne suggère l'utilisation d'un trimère vinylorganocyclotrisiloxane et les avantages spécifiques découlant de 20 cette utilisation. Dans les compositions du type ci-dessus le problème de base le plus difficile à résoudre est d'aboutir à une composition qui, après mélange des deux composantes, aboutisse au meilleur compromis stabilité (c'est-àdire "pot life" ou durée de vie en bain) et réactivité (c'est-à-dire durée la plus courte de réticulation) pour aboutir à une réticulation effective et complète lors du traitement de réticulation. Un des buts de la présente invention est précisément de proposer un accélérateur de réticulation qui, tout en n'affectant pas la durée de vie en bain, accélère l'activité catalytique du catalyseur 30 d'hydrosilylation lors du traitement de réticulation même en présence d'un agent inhibiteur. Dans ce qui suit, sauf mentions contraires, les pourcentages et parties sont en poids. Ce but est atteint par la présente invention qui concerne en 35 effet une composition organopolysiloxane réticulable en couche mince par réaction d'hydrosilylation pour l'enduction de matériau souple caractérisée en ce qu'elle comporte: - A) au moins un organopolysiloxane comportant par molécule au moins deux groupes SiVi, - B) au moins un organohydrogénopolysiloxane comportant par molécule au moins trois groupes SiH, - C) une quantité catalytiquement efficace d'un catalyseur d'hydrosilylation qui est un composé d'un métal du groupe du platine, cette composition étant caractérisée en ce que entre 0,5 et 10 60 %, de préférence entre 1,5 et 20 % en nombre des groupes SiVi de la composition sont apportés par un cyclotrisiloxane vinylé de formule: - ([R(CH2 = CH) SiO]3 (1) dans laquelle R est choisi parmi un radical alkyle en Cl-C4, un radical phényle et un radical trifluoro-3,3,3 propyle, de préférence Rest un radical méthyle. La présente invention a permis de mettre en évidence de façon 20 surprenante et inattendue que le composé de formule (1) joue le rôle d'accélérateur de réticulation, c'est-à-dire exhalte l'action catalytique du catalyseur (C) lors du traitement de réticulation sans pour autant affecter la durée de vie en bain de la composition. Ce rôle d'accélérateur existe lorsque la composition se présente sous la forme 25 d'une émulsion aqueuse, d'une solution dans un solvant organique compatible avec les silicones et même d'une composition sans solvant comportant en outre nécessairement un quatrième constituant (D) qui est un inhibitellr du catalyseur (C) ajouté en une quantité efficace pour inhiber la formation d'un gel à température ambiante, cette quantité 30 étant insuffisante pour empêcher la réaction d'hydrosilylation lors du traitement de réticulation. Les organopolysiloxanes (A) de base sont des diorganopolysiloxanes de formule: R2R' SiO(SiR2O)n (SiRR'O)m SiR2R' (2) dans laquelle n et m sont des nombres entiers pouvant être nuls séparenmment et dont la somme a une valeur telle que l'organopolysiloxane a une viscosité à 25 C d'au moins 20 mPa.s et d'au plus 000 000 mPa.s, les radicaux R identiques ou différents ont la signification donnée ci-dessus à la formule (1) et R' est R ou un radical vinyle étant entendu que si m = 0 R' est un radical vinyle. Les organopolysiloxanes (A) peuvent comporter également de préférence les diorganocyclosiloxanes de formule: [R(CH2 = CH)SiO]p (3) dans laquelle R a la même signification que ci-dessus et p est un nombre entier compris entre 4 et 10 inclus. Les organopolysiloxanes (A) de formules (2) et (3) sont bien 15 connus et sont décrits notamment dans les brevets américains US-A-3 220 972, US-A-3 344 111 et US-A-3 436 366, ces brevets décrivant également les organohydrogénopolysiloxanes (B). De préférence au moins 60 % molaire des radicaux R sont des radicaux méthyle, et, de façon plus préférée tous les radicaux R sont des 20 radicaux méthyle. L'organohydrogénopolysiloxane (B) peut être linéaire cyclique ou ramifié. L'organohydrogénopolysiloxane (B) sensiblement linéaire ou ramifié possède des motifs de formule générale moyenne: 25 xy (4) Rx y Si 04 x - (4) dans laquelle les radicaux R identiques ou différents ont la signification indiquée plus haut, mais la possibilité pour certains radicaux R de représenter des radicaux vinyle n'étant pas exclue. De préférence au moins 80 % des radicaux R sont des radicaux méthyle. Le symvbole x représente un nombre quelconque allant de 1 à 1,99, le symbole y représente un nombre quelconque allant de 0,1 à 1, la 35 somme x + y allant de 1,7 à 2,6. De préférence sont utilisés comme organohydrogénopolysiloxanes (B) des méthylhydrogénopolysiloxanes. Les organohydrogénopolysiloxanes (B) sont disponibles sur le marché des silicones, de plus leurs techniques de préparation sont maintenant bien au point. L'une des techniques les plus utilisées consiste, dans un premier temps, à cohydrolyser des mélanges appropriés constitués de chlorosilanes choisis parmi ceux de formules: R3SiCl, R2SiC12, RSiCl3, SiC14, HR2SiCl, BRSiC12, HSiC13. Par mélanges appropriés doivent être compris des mélanges qui renferment chacun, par atome de silicium, un nombre de radicaux R et un nombre 10 d'atomes d'hydrogène coïncidant respectivement avec les valeurs représentées par les symboles x et y de la formule générale moyenne, la somme de ces nombres devant également coïncider avec les valeurs permises pour la somme x + y. Dans un deuxième temps les cohydrolysats sont portés à une 15 température allant de 80 à 220 C de préférence en présence d'agents acides tels que l'acide sulfurique, les terres activées par un acide. Lors de ce chauffage il se produit un réarrangement des liaisons siloxaniques ainsi que la condensation des groupes SiOR. Ces transformations conduisent aux polymères organohydrogénopolysiloxaniques 20 (B) qui possèdent ainsi, en fonction des mélanges de chlorosilanes de départ, des structures linéaires, cycliques ou ramifiées. Parmi les polynères linéaires peuvent être cités, à titre illustratif, ceux répondant aux formules suivantes: (Ci3)3Si[OSiH(CH3)]gOSi(CH3)3, H(CH3)2Si[OSiH(CH3)]gOSi(CH3)2r (CH3)3Si[OSiH(CH3)]g[OSi(CH3)2]hOSi(CH3)3 H(CH3)2Si[OSiH(CH3)]g[OSi(CH3)2]hOSi(CH3)2H (CH3)2C2H5 [OSi(CH3)H] pOSi(C:3)3 (CHI3)3Si[OSi(CH3)H] p[OSi(CH3)C2H5]qOSi(CH 3)3 35 (CH 3) 2C2H5Si[OSi(CH3)H]pOSiC2H5(CH3)2 (CH3)2(n.C3H7)Si[OSi(CH3)H]pOSi(n.C3H7) CH3)2 (CH3)3Si[oSi(C2H5)H]p [OSi(CH3)2]q Oi(CH3)3 (CH3)3SitOSi(CH3)H]p [oSi(CH3)CH=CH2]qoSi(CH3)3 (CH3)2CH2 =CSi[OSi(CH3) H]pOSiCH=CH2(C 3)2 10 dans lesquelles le symbole g représente un nombre quelconque allant de 3 à 120, h un nombre quelconque allant de 1 à 50, p un nombre quelconque allant de 6 à 60, p' un nombre quelconque allant de 1 à 15, q un nombre quelconque allant de 1 à 10, q' un nombre quelconque allant de 7 à 40. 15 Ces polymères linéaires possèdent généralement une viscosité peu élevée, elle s'échelonne par exemple de 5 mPa.s à 500 mPa.s à 25 C. Parmi les polymères cycliques peuvent être cités à titre illustratif ceux répondant aux formules suivantes: [OSi(CH3)H]4, [OSi(CH3)H]5, [osi(CH 3)H] 6 [OSi(CH3)H]3, [OSi(CH3)H]3[OSi(CH--CH21CH3], [OSi(C2H5)-]13 Quant aux polymères ramifiés ils sont constitués chacun d'une 25 combinaison de motifs choisis parmi ceux de formules R3SiO,5, R2SiO, RSiO15, SiO2, HR2SiO0 5, HRSiO, HSiO1i5, chaque combinaison qui définit un polymère renferme au moins un motif choisi parmi ceux de formules RSiO1,5, SiO2, HSiO1, 5, les motifs étant cependant répartis d'une manière telle que la formule moyenne, ramenée à 30 un silicium, de chaque polymère est englobée dans la formule générale moyenne précitée. La viscosité de ces polymères s'étale de 2 mPa.s à 25 OC à 000 mPa.s à 25 C. A titre d'exemples concrets de polymères ramifiés de faible 35 viscosité, peuvent Ptre cités: - ceux répondant aux formules ci-après: CH3Si[OSi(CH3) 2H]3' Si[OSi(CH 3)2H]4 HSi[OSi(CH3)3][OSi(CH3)2H]2, n.C3H7Si[OSi(CH3)2H]3 Si[OSi(CH3)(C2H5)ElH][OSi(CH3)2H]3 - ceux constitués de motifs SiO2 et H(CH3)2SiO0,5 de 10 rapport CH3/Si 1 à 1,5. Généralement les constituants (A) et (B) se trouvent dans la composition en quantité telle que le rapport en nombre des groupes SiH sur les groupes SiVi soit compris entre 0,5 et 5, de préférence entre 0,6 et 2,5. Dans les applications de revêtement et plus particulièrement dans les applications pour l'anti-adhérence du papier, on peut utiliser pour 100 parties en poids de polymère (A) de 0,1 à 50 parties en poids de polymère (B). On peut utiliser coime catalyseur (C) des composés d'un métal 20 du groupe du platine, en particulier leurs sels et complexes notamment les complexes de platine-oléfine comme décrit dans les brevets US-A-3 159 601 et US-A-3 159 662, les produits de réaction des dérivés du platine avec des alcools des aldéhydes et des éthers décrits dans le brevet US-A-3 220 972, les catalyseurs platine-vinylsiloxane décrits dans 25 les brevets français ?R-A-1 313 846 et son addition 88 676 et le brevet français FR-A- 1 480 409 ainsi que les complexes décrits dans les brevets US-A-3 715 334, US-A-3 775 452 et US-A-3 814 730, ainsi qu'un catalyseur au rhodium tel que décrit dans les brevets US-A-3 296 291 et US-A-3 928 629. Les métaux préférés du groupe du platine sont le platine et le rhodium; le ruthénium bien que moins actif mais moins cher, est également utilisable. On utilise généralement de 5 à 200 ppm de catalyseur calculés en poids de métal par rapport au poids des polysiloxanes f Sirli et à SiH. 35 Dans le cas o la composition est utilisée sans solvant, la viscosité des polymères (A) et (B) est choisie de telle sorte que la viscosité du mélange, c'est-à-dire de la composition, soit comprise entre et 5 000 mPa.s, de préférence entre 100 et 3 000 mPa.s à 25 C. Dans ce cas la composition contient en plus un inhibiteur (D) 05 qui peut être notamment des alkylthiourées (brevet US-A-3 188 299), des triallylisocyanurates (brevet US-A-3 882 083), des dialkylacétylènedicarboxylates (brevet US-A-4 347 346), des diallylmaléates (brevet US-A-4 256 870), des composés organiques acétyléniques (brevet US-A-3 445 420 et demande de brevet européen EP-A-146 422). La quantité d'inhibiteur utilisée est généralement comprise entre 0,01 et 3,0 %, de préférence entre 0,05 et 2,0 % par rapport au poids total de la composition. Les compositions selon l'invention peuvent être émulsionnées, dispersées ou diluées dans l'eau ou dans un solvant organique volatile compatible avec la composition, choisi par exemple parmi les alcanes, les coupes pétrolières renfermant des composés paraffiniques, le toluène, l'heptane, le xylène, l'isopropanol, la méthylisobutylcétone, le tétrahydrofuranne, le chlorobenzène, le chloroforme, le l,l,ltrichloroéthane, les dérivés du monoéthylèneglycol et de méthylèneglycol. De préférence, l'eau ou le solvant forment au moment de l'emploi de 50 à 99 % en poids de la dispersion ou de la solution. Lors du traitement de réticulation impliquant l'évaporation de l'eau ou du solvant de la dispersion, la composition durcit et ces dispersions sont donc utiles comme compositions de revêtement pour des 25 supports souples en métal, papier, matière plastique, carton, etc..... Les compositions selon l'invention sont de préférence utilisées comme compositions pour rendre un matériau non adhérent, tel que des feuilles métalliques, du verre, des matières plastiques ou du papier, à d'autres matériaux auxquels il adhérerait normalement. L'invention vise donc également un procédé permettant de rendre des feuilles de matériau souple non adhérentes à des surfaces auxquelles elles adhérent normalement, procédé caractérisé en ce qu'il consiste à appliquer une quantité de composition conforme à l'invention comprise généralement entre 0,1 et 10 g par m2 de surface à enduire et à réticuler la composition par apport d'énergie comme indiqué plus haut dans l'introduction. Les temps de gélification de ces compositions diluées ou non à température ambiante peuvent être supérieurs à 5 heures le plus souvent plusieurs jours et le catalyseur est réactivé à température plus élevée 05 dépassant généralement 80 OC, et comprise entre 90 et 150 OC. Les compositions sans solvant, c'est-à-dire non diluées, sont appliquées à l'aide de dispositifs aptes à déposer, d'une façon uniforme, de faibles quantités de liquides. On peut utiliser à cet effet par exemple le dispositif nommé "Helio glissant" comportant en particulier 10 deux cylindres superposés: le rôle du cylindre placé le plus bas, plongeant dans le bac d'enduction o se trouvent les compositions, est d'imprégner en une couche très mince le cylindre placé le plus haut, le rôle de ce dernier est alors de déposer sur le papier les quantités désirées des compositions dont il est imprégné, un tel dosage est obtenu 15 par règlage de la vitesse respective des deux cylindres qui tournent en sens inverse l'un de l'autre. La machine d'enduction décrite dans le brevet français 2 294 765 est également utilisable. Les compositions diluées, c'est-à-dire avec solvant ou en émulsion aqueuse peuvent être appliquées à l'aide des dispositifs utilisés sur les machines industrielles d'enduction du papier telles que le cylindre gravé "Mille points", le système nommé "Reverse Roll". Une fois déposées sur les supports, les compositions sont durcies par apport d'énergie, dont au moins une partie peut être fournie par un rayonnement U.V., en quelques secondes par circulation sous une lumière U.V. et dans 25 des fourstunnels chauffés vers 60-200 OC; le temps de passage dans ces fours varie généralement de 2 à 30 secondes. Il est fonction, pour une longueur donnée des fours, de la vitesse à laquelle circulent les supports enduits (cette vitesse peut dépasser 200 mètres par minute). Les quantités de compositions déposées sur les supports sont 30 variables et s'échelonnent le plus souvent entre 0,1 et 10 g/m2 de surface traitée. Ces quantités dépendent de la nature des supports et des propriétés antiadhérentes recherchées. Elles sont le plus souvent comprises entre 0,5 et 1,5 g/m2 pour des supports non poreux. Les produits de formule (1) sont des produits bien connus dont 35 les procédés de préparation sont en particulier décrits dans les brevets il américains US-A-3 607 898, US-A-3 763 212, US-A-3 989 733 et la demande de brevet japonais publiée KOKAI 74/124 067, cités comme références. Les produits de formule (1) conduisent à des revêtements plus durs bien que suffisamment souples ce qui facilite grandement la découpe 05 automatique en machine des complexes souples, en partic:lier des papiers, sans altération de l'effet anti-adhérant. Les compositions selon l'invention peuvent comporter en outre, de préférence dans les compositions sans solvant, les additifs utilisés usuellement en particulier de petites quantités par exemple de 0,1 à 5 parties en poids pour 100 parties en poids du constituant (A) d'une huile alpha, oméga-dihydroxydiméthylpolysiloxane de viscosité comprise entre 1 et 100 m.Pa.s à 25 C et ayant une teneur pondérale de OH comprise entre 1 et 10 %. Bien entendu les compositions en émulsions aqueuses conditionnées généralement en une partie (I) contenant (A) et (C) et une partie (11) contenant (B), comportent les agents émulsifiants ou de dispersion usuels qui peuvent être anionique, non anionique ou cationique. Les *atériaux polymères non ioniques tels que l'alcool polyvinylique (RHODOVIOL -25/140 de RHONE-POULENC, ou 1'ELVANOL20 50-42 de DUPONT) conviennent particulièrement pour la partie (I). Par ailleurs les allyl-éthers et les allylphényl-éthers de polyalkylèneglycols (par exemple le CEMULSOL, O.N. 10-20 de RHONE-POULENC ou le TERGITOL'C4NP-40 de UNION CARBIDE) conviennent plus particulièrement pour la partie (II). Dans ce qui suit toutes les viscosités sont mesurées à 25 C. - EXEMPLE 1: mise en évidence de la plus grande réactivité du trimère vinylé. La plus grande réactivité du trimère vinylé D3Vi par rapport 30 au tétramère D4Vi et au pentamère D5Vi répondant respectivement à la formule (1) ci-dessus avec R = méthyle et à la formule (3) ci-dessus avec R =. méthyle et p = 4 ou 5, est mise en évidence par DSC ('Differential Scanning Calorimetry") définie par i'iCTA ("International Congress of Thermal Analysis"). Selon cette méthode on évalue l'enthalpie de la réaction d'hydrosilylation d'un échantillon en faisant subir à cet échantillon un traitement thermique particulier. L'échantillon testé est une composition sans solvant analogue à une composition utilisable pour l'antiadhérence du papier comportant les 05 constituants suivants: - A) un copolymère statistique diméthylvinylméthylpolysiloxane à terminaisons diméthylvinylsiloxyle ayant 3 % en poids de groupe vinyle et une viscosité de 250 irPa.s. - B) un copolymère méthylhydrogenopolysiloxane à terminaisons triméthylsiloxyle contenant 1,5 % en poids d'atomes d'hydrogène liés au silicium ayant une viscosité de 20 mPa.s. - C) D3Vi, D4Vi ou D7i. Toutes les compositions comportent en outre 30 parties par million de platine métal (1,5 10-4 atg de Pt/kg de composition) sous la 15 forme d'un complexe du platine prpacé a jr-ctir de l'acide chloroplatiniqze et de divinyl-l,3 tétraméthyl-l,l,3,3 disiloxane comme décrit dans le brevet US-A--3 814 730. Les compositions des quatre échantillons testés sont rassemblés dans le table. i --près, les teneurs des constituants (A) à (D) sont 20 indiquées en % pondéral. On place successivement les quatre échantillons (10 mg chacun) -dans une nacelle que l'on refroidit très rapidement à -50 C sous azote et on chauffe progressivement l'échantillon suivant une montée uniforme de 10 C par minute jusqu'à 250 C en enregistrant la chaleur massique 25 dégagée et à partir de la courbe obtenue on en déduit par intégration l'enthalpie de la réaction (en Kcal/mole SiH). Les résultats expérimentaux sont rassemblés dans le tableau II ci-après o il apparaît que la température (T) de sommet de l'exotherme est la plus faible pour D3Vi ce qui montre que la réaction est plus 30 exothermique pour le D3Vi. L'enthalpie de réaction est maximale pour D3Vi. Cela montre l'effet accélérateur du D3Vi sur le catalyseur au platine lors de la réaction d'hydrosilylation. Si on atteignait tous les sites réactifs on aurait une enthalpie théorique de 25,8 Kcal/mole SiH. 35 26006'61 TABLEAU I I I. COMPOSANTS 1 C ECHANTILLON | 1.1 2 1 3 1 l 1 2 1 3 I I I f ,5 190,5 190,5 1 1 7 f 7 [ 7 1 1 7j17 j7 A B 1 --.-...---..I | D3Vi 1 2,5 - | j ---- I--- 1 ---- 1 - 1 j D4Vi j - I j 2,5 | 1 1-- I --I- --I - | D5Vi j - 2,5 j - L I I j TABLEAU II 30 I 1 1 - 1 1 1 I bornes d' f f j Echantillon j intégration j T j Enthalpie j f j C f ( C) fKcal/mole SiHi f j j j j f 1 1 20-130 1 66 1 ,7 1 I--------- -1 -I----I 1 2 1 20-130 1 88 1 7,5 j à---- -.-.- - j---- 2 ---j j I 6,8 j 3 1 20-130 1 85 1 6,8 j I I 1__ - EXEMPLES COMPARATIFS 1 ET 2 ET EXEMPLES 3 A 6: - Emulsion aqueuse: a) on mélange intimement les constituants ci-après: 100 parties d'un copolymère diméthylméthyl05 hydrogénopolysiloxane bloqué à chaque extrémité de sa chaine par un groupement triméthylsiloxyle et comportant à la fois des motifs diméthylsiloxyle et des motifs méthylhydrogénosiloxyle répartis de façon statistique et alternée sur la chaîne silicone, de viscosité 60mPa.s à C, - 8 parties d'un mélange pondérai 70/30 de deux nonylphénols polyoxyéthylénés, l'un ayant 10 motifs OCH2-CH2 et l'autre 20 motifs OCH -CH2 commercialisé par RHONE- POULENC sous la dénomination CEMULSOL g O.N 10-20, - 15,4 parties d'eau, - 0,5 partie d'une solution aqueuse à 40 % d'acide acétique. Ce mélange. est émulsifié par passage dans un broyeur à colloïdes. Le broyat est dilué par addition de 43 parties d'eau; l'émulsion obtenue renferme au total 60 % du composé 20 organopolysiloxanique hydrogéné. b) on mélange intimement les constituants ci-après: - 231 parties d'eau, 20 parties d'un alcool polyvinylique ayant un indice de saponification de 140 et présentant en solution à 4 % dans 25 l'eau une viscosité de 25 mPa.s à 25 C, commercialisé par la Société RHONE-POULENC sous la dénomination RHODOVIOLR25/140. Ensuite on ajoute à ce mélange: - 1,5 partie du mélange pondérai 70/30 des deux nonylphénols polyoxyéthylénés utilisés sous a), - 350 parties d'un copolymère statistique diméthylméthylvinylpolysiloxane ayant des motifs vinylés dans la chaîne et à terminaison vinyldiméthylsiloxyle ayant environ une viscosité de 500 mPa.s à 25 C et environ 3 % de groupement vinyle, - 4 parties d'un diméthylpolysiloxane bloqué à chaque 35 extrémité de la chaîne par un groupement diméthylvinylsiloxyle de viscosité 5 mPa.s à 25 C ayant environ 30 % en poids de radicaux vinyle, - de 0 à 10 parties de tétraméthyltétravinyl cyclotétrasiloxane (D4Vi). On ajoute à cette composition de 0 à 1 partie de triméthyltrivinylcyclotrisiloxane (D3Vi). L'ensemble est finement émulsifié par passage dans un broyeur à colloïdes. On dilue le broyat par addition de 292,5 parties d'eau et incorpore dans le broyat dilué, par simple agitation: - 70 parties de l'émulsion préparée sous a), 10 - 20 parties de monopropylèneglycol. La composition d'émulsion aqueuse ainsi formée est très stable au stockage; en particulier, elle ne montre pas, après un abandon de 6 mois à 40 C en récipient clos, de pertes significatives de groupes SiH. On ajoute à cette émulsion 100 ppm de platine (5.10-3 atome 15 gramme de platine par Kg de composition) sous la forme d'un complexe du platine préparé à partir de l'acide chloroplatinique comme décrit ci-dessous. On prépare un complexe platine-triène en mélangeant: - 1 partie d'H2PtC16,6H20, - 5 parties d'isopropanol, - 2 parties de bicarbonate de sodium NaHCO3, - 6 parties de 3-myrcène. On dissout tout d'abord l'acide chloroplatinique dans l'isopropanol, puis on ajoute NaHCHO3 par petites fractions pour éviter 25 la formation de mousse car il se dégage du gaz carbonique, puis on ajoute le S-myrcène. Le mélange est traité sous reflux pendant 20 minutes à environ C tout en agitant. La coloration orange du départ passe au jaune. On refroidit le mélange réactionnel à température ambiante et on élimine l'isopropanol à 20 C sous un vide de 1,5 KPa. On précipite les impuretés inorganiques dans lPhexane et on concentre, après filtration, la solution à 40 C sous un vide de 0,1 à 1 KPa. On obtient une huile rouge orangée avec un rendement de 80 % par rapport au poids total de platine et de réactifs initiaux. On obtient un rapport Cl/Pt = 1,0. La concentration du 35 complexe est ramenée à 3 % par dilution dans le toluène. C'est cette solution qui est utilisée par la suite. Ce complexe est utilisé sous forme d'émulsion aqueuse renfermant 2 % d'alcool polyvinylique comme cité sous b). On agite vigoureusement à température ambiante le mélange 05 pendant quelques minutes. Cette émulsion catalysée est alors diluée par addition d'une quantité suffisante d'eau pour former un bain de traitement ayant 10 % d'extraits secs. Ce bain est déposé à raison de 8 g/m2 sur un papier Kraft 10 pesant 50 g/m2, satiné en surface. Le dépôt est effectué à l'aide d'une barre égalisatrice de Mayer, montée sur une machine industrielle d'enduction du papier. Le film d'émulsion recouvrant le papier est simultanément séché et durci par passage pendant X secondes dans un four-tunnel chauffé, la 15 température au niveau du papier étant de 110 C, pour déterminer le temps de réticulation. On obtient ainsi un papier enduit possédant sur une face environ 0,8 g/m2 d'un mince revêtement parfaitement réticulé. On applique sur la face enduite du papier traité selon d), un 20 ruban adhésif (sensible à la pression dénommé TESA R 4651) et maintient cette application pendant 20 heures sous une pression de 70 g/cm2; la force nécessaire pour décoller ce ruban est ensuite mesurée à l'aide d'un dynamomètre, la vitesse de décollement étant de 30 cm/minute. On trouve une force de décollement de 10 g pour une largeur du ruban de 1 cm. Si on 25 utilise une vitesse de décollement ultra rapide de 300 m/mm on trouve une force de décollement de 40 g pour une largeur de ruban de 1 cm. En vue d'évaluer la stabilité du bain catalysé une nouvelle enduction est réalisée dans les mêmes conditions en utilisant le bain de traitement vieilli 24 heures. La stabilité du bain est estimée bonne si 30 le temps de réticulation de l'enduction à 110 C et si la performance d'antiadhérence obtenue sont identiques à ceux obtenus au temps 0- de la vie du bain (Pot-life). Dans le tableau III ci-après l'action d'accélération de la réticulation due au triméthyltrivinylcyclotrisiloxane est mis en évidence 35 sans qu'il n'y ait action néfaste sur la stabilité du bain (24 heures). TABLFAU I I T 1% en nombre de groure-lConcentration en I Concentration en Il'Jnps de réticu-1 Stabilité du I I I ment Vi apporté par I D3Vi dans I D4Vi dans llation en secon-l bain à 25 C I Ex. ID3 sur le total des I campositions I compnsitions I (1.]0 C) I (catalysé en I I I groupements Vi I 0/00 I 0/00 I I heures) I i II I I II III O I O I 0 I 60 I24 I 1 1 1 0 1 0 1 0 1 60 1 24 I I I II I I 1 0 1 1]01 60i21 I 3 1 1,25 0,5 0 30 24 I41 2I iI32 1 1 15 24 t I I i.* I II 2,3 I 5 10 24 2,6 1 I 7,5 24 I 6 1 2,6 1 1 I n 1 7,5 1 24 I I I I I r% os o 0% c, -., - EXEMPLE COMPARATIF 7 ET EXEMPLES 8 ET 9: - Composition sans solvant: Un bain de traitement est préparé selon le mode opératoire suivant: a) - 1 000 parties d'une composition de silicone renfermant: 894 parties d'un copolymère de polyméthylvinyldiméthylsiloxane ayant des motifs vinyle dans la chaîne et à terminaison diméthylvinylsiloxyle ayant environ 3 % en poids de groupements vinyle et présentant une viscosité d'environ 250 mPa.s à 25 C, b) - 25 parties de tétraméthyl-l,3,5,7 tétravinyl-1,3,5,7 cyclotétrasiloxane (D4Vi), c) parties d'un fluide polyméthylhydrosiloxane à terminaison triméthylsilyle utilisé comme agent de réticulation comprenant environ 1,5 % en poids d'atomes d'hydrogène liés au silicium, 15 ayant une viscosité d'environ 20 mPa.s à 25 C, d) - 10 parties d'une huile alpha-oméga-dihydroxydiméthylpolysiloxane de viscosité 50 mPa.s sec à 25 C et un taux de groupements hydroxyles-de 4 %, e) - 1 partie de chloro-8 octyne-l one-3 (inhibiteur du 20 Pt) dont la synthèse est décrite dans le brevet européen EP-A-146 422. On ajoute à ce bain: - de 0 à 3 parties de triméthyl-l,3,5, trivinyl-l,3, 5 cyclotrisiloxane (D3Vi), - 60 ppm de platine (3.104 at.g. de Pt/kg de 25 composition) sous la forme d'un complexe du platine préparé à partir de l'acide chloroplatinique et de divinyl-l,3 tétraméthyl-l,l,3,3 disiloxane, comme décrit à l'exemple 1 du brevet US-A-3 814 730. On agite vigoureusement à température ambiante le mélange pendant quelques minutes et on mesure le temps minimum de démarrage du 30 processus de réticulation sur plaque chauffante à 100 C (en secondes) selon la norme lNF 30-506, la prise d'essai étant limitée à 0,2 g. Les résultats sont rassemblés dans le tableau IV. TABLEAU IV 10 15 I I I l l | % vinyl en nombre Ex. D3Vi l Temps de gel (s) | I o I | provenant de D3Vi III 71 0 0 o 100 I I 81 i I 1,2 50 9 3 9! 3 I 3,3 15l l lI Du tableau IV il ressort clairement l'effet accélérateur de réticulation de D3Vi. - EXEMPLES 10 A 14 ET EXEMPLE COMPARATIF 15: - Composition dans un solvant organique: a) - 1 000 parties d'une composition de silicone renfermant: * 300 parties d'une gomme polyvinylméthyldiméthylsiloxane ayant des motifs vinyle dans la chaîne et à terminaison triméthylsiloxyle ayant environ 0,07 % en poids de groupements vinyle et présentant une viscosité d'environ 20.106 mPa.s à 25 C, * 7 parties de tétraméthyl-l,3,5,7 tétravinyl-1,3,5,7 30 cyclotétrasiloxane (D4Vi), * 8 parties d'un copolymère hydrogénométhyldiméthylpolysiloxane comportant des motifs méthylhydrogénosiloxyle et diméthylsiloxyle et à terminaison triméthylsiloxyle ayant environ 1 % en poids d'atomes d'hydrogène liés au silicium et une viscosité d'environ 35 45 mPa.s à 25 C, * 685 parties de toluène. On ajoute à ce bain: - 0 à 1 partie de triméthyltrivinylcyclotrisoloxane (D3Vi), -4 - 60 ppm de platine (3.104 at.g. de Pt/kg de composition) sous la forme d'un complexe du platine préparé à partir de l'acide chloroplatinique et de divinyl-l,3 tétraméthyl-l,l,3,3 disiloxane conmme decrit à l'exemple 1 du brevet US-A-3 814 730. On agite vigoureusement, à température ambiante, le mélange pendant quelques minutes et on dépose ensuite ce mélange (environ de 1 à 3g/m2) sur du papier au moyen d'une barre d'enduction et on fait durcir la composition silicone dans un four à circulation d'air forcé réglé à Oc. On étudie ainsi le durcissement du revêtement de silicone en 15 notant (en seconde) le temps de séjour minimum dans le four (temps de réticulation) nécessaire pour obtenir un revêtement bien durci. On mesure par ailleurs l'augmentation de viscosité en fonction du temps du bain catalysé pour déterminer (en heures) la stabilité de bain (pot-life). On mesure en outre à 60 C (en minutes) le temps de gel des compositions 20 catalysées, selon la norme NF 51-429 de décembre 1983. Les résultats obtenus sont rassemblés dans le tableau V ci-après d'o il ressort que D3Vi a un effet accélérateur de la réticulation sans affecter la stabilité de bain. TABLEAU V 15 20 25 % en nombre de Temps de Stabilité Temps de gel | Ex. Vinyle provenant réticulation de bain à 60 C f de D3Vi (secondes) (heures) (minutes) 13,4 8 48 25 11 9,8 10 48 30 12 5 12 48 50 13 1,2 40 48 80 14 0,7 50 48 100 0 60 48 120 I iI, I REVENDICATIONS 1. - Composition organopolysiloxane réticulable en couche mince 05 par réaction d'hydrosilylation pour l'enduction de matériau souple caractérisée en ce qu'elle comporte: - A) au moins un organopolysiloxane comportant par molécule au moins deux groupes SiVi, - B) au moins un organohydrogénopolysiloxane comportant par molécule au 10 moins trois groupes SiH, - C) une quantité catalytiquement efficace d'un catalyseur d'hydrosilylation qui est un composé d'un métal du groupe du platine, caractérisée en ce que entre 0,5 et 60 %, de préférence entrel1,5 et 20-% en nombre des groupes SiVi de la composition sont apportés par un 15 cyclotrisiloxane vinylé de formule: [R(CH2 = CH)SiO]3 (1) dans laquelle R est choisi parmi un radical alkyle en C1-C4, un radical phényle et un radical trifluoro-3,3,3 propyle, de préférence R est un radical méthyle. 2. - Composition selon la revendication 1, caractérisée en ce que, dans la formule (1) R est un radical méthyle. 3. - Composition selon les revendications 1 ou 2, caractérisée 25 en ce qu'elle est sans solvant, en ce que la viscosité des constituants (A) et (B) est choisie de telle sorte que la viscosité de la composition soit comprise entre 40 et 5 000 mPa.s et en ce que la composition comporte en outre: - D) un inhibiteur en quantité efficace pour inhiber la formation d'un 30 gel à température ambiante mais en quantité insuffisante pour empêcher la réaction d'hydrosilylation lors du traitement de réticulation. 4. - Composition selon les revendications 1 ou 2, caractérisée en ce qu'elle est dispersée dans un solvant organique compatible avec les 35 silicones. 5. - Composition selon les revendicationsl ou 2, caractérisée en ce qu'elle est sous la forme dtune émulsion aqueuse. 6. - Composition selon l'une quelconque des revendications précédentes, caractérisée en ce qu'elle comporte en outre de 0,1 à 5 parties en poids pour 100 parties en poids du constituant (A) d'une huile alpha, oméga-dihydroxydiméthylpolysiloxane de viscosité comprise entre 1 et ioo00 mPa.s à 25 C et ayant une teneur pondérale en OH comprise entre 1 et 10 %. 7. - Procédé permettant de rendre des feuilles de matériau 10 souple non adhérentes à des surfaces auxquelles elles adhéreraient normalement, caractérisé en ce qu'il consiste à appliquer une quantité comprise entre 0,1 et 10 g par m2 de surface à revêtir, d'une composition telle que définie à l'une quelconque des revendications 1 à 6 puis à réticuler la composition. 8. - Matériaux souples enduits par une composition réticulée telle que définie à l'une quelconque des revendications 1 à 6.